ШЛИКЕР ДЛЯ ПОЛУЧЕНИЯ ГЛАЗУРНОГО ПОКРЫТИЯ
SLURRY FOR PRODUCING GLASE COATING

Изобретение касается состава шликера, используемого для глазурования термостойкой керамической плитки, печных изразцов.
Известен шликер для получения глазурного покрытия, включающий, вес.ч.: фритта 100; глина 8-10; циркон 2-4; вода 40-45; кремнегель 5-10 [1].
Задача изобретения состоит в получении термостойкого глазурного покрытия на поверхности керамических изделий.
Технический результат достигается тем, что шликер для получения глазурного покрытия, включающий фритту, глину, циркон, воду, дополнительно содержит кварц пегматит и костяную золу при следующем соотношении компонентов, вес.ч.: фритта 100; глина 2,5-3,5; циркон 2,5-3,5; вода 40-50; кварц 2,5-3,5; пегматит 6,0-9,0; костяная зола 6,0-9,0.
Для приготовления фритты используют следующие компоненты, вес.ч.: циркон 12-16; пегматит 12-16; кварц 30-35; бой тарного стекла 38-41.
В табл.1 приведены составы шликера, в табл.2 - составы фритты.
Таблица 1
Компоненты смеси
Состав, вес.ч.:
1
2
Фритта
100
100
Глина
2,5
100
Циркон
2,5
3,5
Вода
40
50
Кварц
3,5
2,5
Пегматит
6
9
Костяная зола
9
6
Таблица 2
Компоненты смеси
Состав, вес.ч.:
1
2
Циркон
12
16
Пегматит
12
16
Кварц
35
30
Бой тарного стекла
41
38
Компоненты (табл.2) дозируют в требуемых количествах и сплавляют при температуре 1430-1450°C. Расплав гранулируют в воду. Компоненты (табл.1) загружают в шаровые мельницы и размалывают до остатка не более 2% на сетке №0056. Полученный шликер наносят на поверхность керамических изделий и обжигают в интервале температур 1100-1200°C. Термостойкость глазурного покрытия - не менее 12 теплосмен.
Источники информации
1. SU 1000432, 1983.